제조 예 4 에서 얻 어 진 아세틸화 셀룰로오스 부직포 에 , 비스 ( 메타크릴 로일 옥시 메틸 ) 트리시 클로 [ 5 . 2 . 1 . 02 , 6 ] 데 칸 96 중량 부 , 펜타에리트리톨 테 트라키스 ( β - 티오프 로 피오 네이트 ) 4 중량 부 , 2 , 4 , 6 - 트리 메틸 벤조일 디페닐 포스핀 옥사이드 ( BASF 사 제조 루 시린 TPO ) 0 . 05 중량 부 , 및 벤조페논 0 . 05 중량 부 를 혼합 한 용액 을 함침 시키 고 , 감압 하 에서 하룻밤 정치 시켰 다 . 이것 을 2 장 의 유리판 사이 에 끼우 고 , 무전극 수은 램프 ( 퓨전 UV 시스템즈 사 제조 「 D 밸브 」 ) 를 이용 하 여 , 방사 조도 400 mW / ㎠ 하 를 , 라인 속도 7 m / min 로 통과 시켜 광 조사 하 였 다 . 이 때 의 방사 조사량 은 0 . 12 J / ㎠ 였 다 . 이 조작 을 유리면 을 반전 시켜 2 회 실시 하 였 다 . 자외선 조사 후 유리면 의 온도 는 25 ℃ 였 다 . 이어서 , 방사 조도 1900 mW / ㎠ 하 를 라인 속도 2 m / min 로 조사 하 였 다 . 이 때 의 방사 조사량 은 2 . 7 J / ㎠ 였 다 . 이 조작 을 유리면 을 반전 시켜 8 회 실시 하 였 다 . 자외선 조사 후 유리면 의 온도 는 44 ℃ 였 다 . 전체 방사 조사량 은 21 . 8 J / ㎠ 였 다 . 자외선 조사 종료 후 , 유리판 으로부터 떼 어 내 고 , 190 ℃ 의 진공 오븐 중 에서 1 시간 가열 하 여 두께 96 ㎛ 의 양호 한 셀룰로오스 섬유 복합체 를 얻 었 다 . 얻 어 진 복합체 의 23 ℃ 에서 의 인장 탄성 률 은 8 . 1 ㎬ 였 다 . 물 성 을 표 1 에 기재 한다 .